ЭТЕРИФИЦИРОВАННЫЕ ЛИГНОЦЕЛЛЮЛОЗНЫЕ МАТЕРИАЛЫ И СПОСОБЫ ИХ ПОЛУЧЕНИЯ

1. Способ, включающий:
пропитывание твердого лесоматериала пропитывающей жидкостыо, содержащей уксусный ангидрид с получением пропитанного твердого лесоматериала, и
контактирование пропитанного твердого лесоматериала с нагретым паром для нагревания пропитанного твердого лесоматериала с получением ацетилированного твердого лесоматериала, в котором пар включает ацетильное соединение, выбранное из уксусного ангидрида или уксусной кислоты, причем ацетильное соединение присутствует в паре в количестве, составляющем, по меньшей мере, 50 масс.% и твердый лесоматериал имеет размеры, составляющие, по меньшей мере, 30 дюймов (76,2 см) в одном направлении, по меньшей мере, 1/4 дюйма (0,635 см) в двух других направлениях.
2. Способ по п.1, в котором твердый лесоматериал имеет размеры, составляющие, по меньшей мере, 30 дюймов (76,2 см) в одном направлении, по меньшей мере, 5 дюймов (12,7 см) во втором направлении и, по меньшей мере, 1/2 дюйма (1,27 см) в третьем направлении.
3. Способ по п.1, в котором пропитывающая жидкость дополнительно содержит уксусную кислоту.
4. Способ по п.1, в котором ацетильное соединение представляет собой уксусный ангидрид.
5. Способ по п.4, в котором нагретый пар дополнительно содержит уксусную кислоту.
6. Способ по п.4, в котором уксусный ангидрид присутствует в нагретом паре в количестве, составляющем, по меньшей мере, 75 мас.%.
7. Способ по п.4, в котором уксусный ангидрид присутствует в нагретом паре в количестве, составляющем, по меньшей мере, 90 мас.%.
8. Способ по п.1, в котором ацетильное соединение представляет собой уксусную кислоту.
9. Способ по п.8, в котором нагретый пар дополнительно содержит уксусный ангидрид.
10. Способ по п.8, в котором уксусная кислота присутствует в нагретом паре в количестве, составляющем, по меньшей мере, 75 мас.%.
11. Способ по п.8, в котором уксусная кислота присутствует в нагретом паре в количестве, составляющем, по меньшей мере, 90 мас.%.
12. Способ по п.8, в котором нагретый пар дополнительно содержит воду.
13. Способ по п.1, в котором ацетилированный твердый лесоматериал содержит процентное соотношение связанных ацетильных групп, составляющее, по меньшей мере, 10 мас.%.
14. Способ по п.1, в котором самое длинное направление твердого лесоматериала, является параллельным направлению волокон лесоматериала.
15. Способ по п.1, в котором твердый лесоматериал имеет размеры, составляющие, по меньшей мере, 30 дюймов (76,2 см) в направлении, которое является параллельным направлению волокон лесоматериала.
16. Способ, включающий:
пропитывание твердого лесоматериала пропитывающей жидкостью, содержащей уксусный ангидрид с получением пропитанного твердого лесоматериала, и
контактирование пропитанного твердого лесоматериала с нагретым паром для нагревания пропитанного твердого лесоматериала с получением ацетилированного твердого лесоматериала, в котором пар включает ацетильное соединение, выбранное из уксусного ангидрида и уксусной кислоты, ацетильное соединение присутствует в паре в количестве, составляющем, по меньшей мере, 50 мас.%, твердый лесоматериал имеет размеры, составляющие, по меньшей мере, 30 дюймов (76,2 см) в одном направлении и твердый лесоматериал уложен в пачки, которые составляют, по меньшей мере, 1/4 дюйма (0,635 см) в высоту.
17. Способ по п.16, в котором твердый лесоматериал уложен в пачки, которые составляют, по меньшей мере, 1/2 дюйма (1,27 см) в высоту.
18. Способ по п.16, в котором пропитывающая жидкость дополнительно включает уксусную кислоту.
19. Способ по п.16, в котором ацетильное соединение представляет собой уксусный ангидрид.
20. Способ по п.4, в котором нагретый пар дополнительно содержит уксусную кислоту.
21. Способ по п.19, в котором уксусный ангидрид присутствует в нагретом паре в количестве, составляющем, по меньшей мере, 75 мас.%.
22. Способ по п.19, в котором уксусный ангидрид присутствует в нагретом паре в количестве, составляющем, по меньшей мере, 90 мас.%.
23. Способ по п.16, в котором ацетильное соединение представляет собой уксусную кислоту.
24. Способ по п.23, в котором нагретый пар дополнительно содержит уксусный ангидрид.
25. Способ по п.23, в котором уксусная кислота присутствует в нагретом паре в количестве, составляющем, по меньшей мере, 75 мас.%.
26. Способ по п.23, в котором уксусная кислота присутствует в нагретом паре в количестве, составляющем, по меньшей мере, 90 мас.%.
27. Способ по п.23, в котором нагретый пар дополнительно содержит воду.
28. Способ по п.16, в котором ацетилированный твердый лесоматериал содержит процентное соотношение связанных ацетильных групп, составляющее, по меньшей мере, 10 мас.%.
29. Способ по п.16, в котором самое длинное направление твердого лесоматериала, является параллельным направлению волокон лесоматериала.
30. Способ по п.16, в котором твердый лесоматериал имеет размеры, составляющие, по меньшей мере, 30 дюймов (76,2 см) в направлении, которое является параллельным направлению волокон лесоматериала.
31. Ацетилированный лигноцеллюлозный материал, полученный способом по любому из пп.1-30.
32. Изделие, включающее ацетилированный лигноцеллюлозный материал по п.31.